(57)【要約】【課題】表面の凹凸が少なく、より均一な表面を有するポリイソプレンの塗膜及びその製造方法を提供する。【解決手段】ラテックス組成物の硬化物を含有する塗膜において、前記ラテックス組成物は、ポリイソプレンと、高分子分散安定剤とを含有する。本発明の塗膜は、ポリイソプレンラテックス組成物の硬化物を含有し、表面の凹凸が少なく、より均一な表面を有する。【選択図】なし【特許請求の範囲】
【請求項１】
ラテックス組成物の硬化物を含有する塗膜において、
前記ラテックス組成物は、ポリイソプレンと、高分子分散安定剤とを含有する、塗膜。
【請求項２】
前記ラテックス組成物は、ポリイソプレン１００質量部あたり、前記高分子分散安定剤を０．０１〜１０質量部含む、請求項１に記載の塗膜。
【請求項３】
前記高分子分散安定剤は水溶性高分子である、請求項１又は２に記載の塗膜。
【請求項４】
請求項１〜４に記載の塗膜を製造する方法において、
前記ラテックス組成物を塗工して硬化させる工程を備える、製造方法。
【発明の詳細な説明】
【技術分野】
【０００１】
本発明は、塗膜及びその製造方法に関する。
【背景技術】
【０００２】
ポリイソプレンラテックスは、ポリイソプレンが媒体に乳化分散したゴムラテックスとして知られており、各種の用途に応用が展開されている。ポリイソプレンラテックスは、例えば、人工乳首、風船（バルーン）、手袋、指サック、フィルム等の成形体を製造するための原料として欠かすことのできない材料である。
【０００３】
そのため、近年においてもポリイソプレンラテックスから得られる成形体の性能を向上させる方法、あるいは、ポリイソプレンラテックスをより簡便に得る方法等が広く検討されている。例えば、特許文献１には、引張強度に優れたディップ成形体を得ることができるイソプレン重合体ラテックスを得る技術が開示されている。
【先行技術文献】
【特許文献】
【０００４】
【特許文献１】特開２０１５−１９３６８５号公報
【発明の概要】
【発明が解決しようとする課題】
【０００５】
しかしながら、従来のポリイソプレンラテックスを、例えば塗工するなどして塗膜を形成させようとする場合、塗膜の表面を均一に成膜することは難しく、塗膜表面に凹凸が生じやすかった。そのため、例えば、より平らな塗膜表面が要求される用途に適用することが難しく、用途上の制限を受け易いという問題があった。このような観点から、ポリイソプレンラテックスから得られる塗膜表面の凹凸が少なく、より均一に塗膜を形成できるようなポリイソプレンラテックス及びその塗膜が求められていた。
【０００６】
本発明は、上記に鑑みてなされたものであり、表面の凹凸が少なく、より均一な表面を有するポリイソプレンラテックス組成物の硬化物を含有する塗膜及びその製造方法を提供することを目的とする。
【課題を解決するための手段】
【０００７】
本発明者らは、上記目的を達成すべく鋭意研究を重ねた結果、塗膜を形成するために使用するポリイソプレンラテックス組成物中に、高分子分散安定剤を含有させることにより、上記目的を達成できることを見出し、本発明を完成するに至った。
【０００８】
すなわち、本発明は、例えば、以下の項に記載の主題を包含する。
項１．
ラテックス組成物の硬化物を含有する塗膜において、
前記ラテックス組成物は、ポリイソプレンと、高分子分散安定剤とを含有する、塗膜。
項２．
前記ラテックス組成物は、ポリイソプレン１００質量部あたり、前記高分子分散安定剤を０．０１〜１０質量部含む、項１に記載の塗膜。
項３．
前記高分子分散安定剤は水溶性高分子である、項１又は２に記載の塗膜。
項４．
項１〜３に記載の塗膜を製造する方法において、
前記ラテックス組成物を塗工して硬化させる工程を備える、製造方法。
【発明の効果】
【０００９】
本発明の塗膜は、ポリイソプレンラテックス組成物の硬化物を含有し、表面の凹凸が少なく、より均一な表面を有する。
【図面の簡単な説明】
【００１０】
【図１】実施例１で得られた塗膜のＳＥＭ画像である。
【図２】実施例２で得られた塗膜のＳＥＭ画像である。
【図３】実施例３で得られた塗膜のＳＥＭ画像である。
【図４】実施例４で得られた塗膜のＳＥＭ画像である。
【図５】実施例５で得られた塗膜のＳＥＭ画像である。
【図６】実施例６で得られた塗膜のＳＥＭ画像である。
【図７】実施例７で得られた塗膜のＳＥＭ画像である。
【図８】実施例８で得られた塗膜のＳＥＭ画像である。
【図９】比較例１で得られた塗膜のＳＥＭ画像である。
【発明を実施するための形態】
【００１１】
以下、本発明の実施形態について詳細に説明する。なお、本明細書中において、「含有」及び「含む」なる表現については、「含有」、「含む」、「実質的にからなる」及び「のみからなる」という概念を含む。
【００１２】
本発明の塗膜は、ラテックス組成物の硬化物を含有する。前記ラテックス組成物は、ポリイソプレンと、高分子分散安定剤とを含有する。ここでいうラテックス組成物の硬化物とは、例えば、ラテックス組成物から後記する分散媒が蒸発することで形成される固形物を意味する。つまり、ラテックス組成物の硬化物とは、ラテックス組成物の乾燥物ということができる。
【００１３】
前記ラテックス組成物は、ポリイソプレンを含む。ポリイソプレンはラテックス組成物におけるゴム成分である。ポリイソプレンの種類は、特に限定されない。例えば、ポリイソプレンとして、イソプレンを重合して得られる合成イソプレン重合体を挙げることができる。
【００１４】
合成イソプレン重合体は、イソプレンと共重合可能な他のエチレン性不飽和単量体を含む共重合体であってもよい。この場合、イソプレン単位の含有量は、好ましくは７０質量％以上、より好ましくは９０質量％以上、特に好ましくは９５質量％以上である。イソプレンと共重合可能な他のエチレン性不飽和単量体は、特に限定されず、公知の各種エチレン性不飽和単量体を広く採用できる。
【００１５】
ポリイソプレンが合成イソプレン重合体である場合は、例えば、公知の合成イソプレン重合体ラテックスを、ラテックス組成物に適用することができる。つまり、ラテックス組成物は、公知の合成イソプレン重合体ラテックスを含むことができる。
【００１６】
合成イソプレン重合体ラテックスの分散媒としては特に限定されない。例えば、ポリイソプレンの分散性に優れるという点で水を分散媒として挙げることができる。また、ポリイソプレンの分散安定性が損なわない限りは、分散媒は、有機溶媒と水との混合溶媒であってもよい。有機溶媒としては、例えば、メタノール、エタノール、イソプロピルアルコール等の低級アルコール等が挙げられる。有機溶媒は、１種単独でもよいし、２種以上の混合溶媒であってもよい。
【００１７】
この合成イソプレン重合体ラテックスの固形分濃度は、特に限定されず、例えば、４０重量％以上であり、好ましくは４０〜７０重量％、より好ましくは５０〜７０重量％である。
【００１８】
ポリイソプレンの形状は特に限定されず、例えば、粒子状であってもよい。ポリイソプレンが粒子状である場合、例えば、球状粒子、楕円球状粒子の他、不規則に歪んだ異形状粒子等が挙げられる。
【００１９】
ポリイソプレンの平均粒子径は特に限定されず、好ましくは０．６〜３．０μｍ、より好ましくは０．８〜２．０μｍである。
【００２０】
ポリイソプレンの製造方法も特に限定されず、公知のポリイソプレンの製造方法を広く採用することができる。例えば、特開２０１６−１６０３６５号公報又は特開２０１６−１６０３６６号公報に記載の方法により合成イソプレン重合体ラテックスを製造することができる。
【００２１】
前記高分子分散安定剤は、例えば、ラテックス組成物においてポリイソプレンの分散を安定化させる作用を有することができる成分である。特に、ラテックス組成物に前記高分子分散安定剤が含まれることで、ラテックス組成物を塗工するなどして塗膜を形成させた場合に、その表面には凹凸が発生しにくく、より均一（つまり、よりフラットな表面）な塗膜が形成される。つまり、前記高分子分散安定剤は、ラテックス組成物の塗工性を向上させる作用を有し得る。
【００２２】
前記高分子分散安定剤は、ラテックス組成物から形成される塗膜表面をより均一にできる限りは、その種類は特に限定されない。例えば、前記高分子分散安定剤は、合成高分子であってもよいし、天然高分子又は天然物由来高分子であってもよい。ラテックス組成物に含まれる高分子分散安定剤は、１種又は異なる２種以上であってもよい。
【００２３】
前記高分子分散安定剤が合成高分子である場合、例えば、ポリエチレンオキサイド、ポリエチレングリコール、ポリメタクリル酸又はその塩、ポリアクリル酸の中和物又は部分中和物、ポリメタクリル酸の中和物又は部分中和物、ポリアミノ酸又はその塩、ヒドロキシエチルセルロース、ヒドロキシプロピルセルロース、メチルセルロース、カルボキシメチルセルロース、ポリエチレングリコール、ポリアクリルアミド、ポリエチレンイミン、デキストリン、アルギン酸ナトリウム、ポリビニルアルコール、ポリビニルピロリドン等を挙げることができる。
【００２４】
前記高分子分散安定剤が天然高分子又は天然物由来高分子である場合、例えば、デンプン、寒天、キサンタンガムなどの多糖類、ゼラチン、カゼイン又はその塩等のタンパク質系を挙げることができる。
【００２５】
前記高分子分散安定剤が塩を形成している場合は、例えば、金属塩を挙げることができる。金属塩を形成する金属の種類は特に限定されず、例えば、ナトリウム等のアルカリ金属を挙げることができる。
【００２６】
前記高分子分散安定剤は、ラテックス組成物に溶解してポリイソプレンラテックスの分散安定性をより高めることができ、また、塗膜表面の凹凸をより発生しにくくできるという観点から、水溶性高分子であることが好ましい。
【００２７】
前記高分子分散安定剤は、塗膜表面の凹凸をより発生しにくくできるという観点から、カゼインナトリウム、カゼインカリウム、カゼインマンガン、カゼイン亜鉛、ポリビニルアルコール、ポリエチレンオキサイド等であることが好ましい。
【００２８】
前記ラテックス組成物において、ラテックス組成物の塗膜表面をより均一にできる限りは、前記高分子分散安定剤の含有量は特に限定されない。例えば、前記ラテックス組成物は、ポリイソプレン１００質量部あたり、前記高分子分散安定剤を０．０１〜１０質量部含むことができる。この場合、ラテックス組成物から形成される塗膜表面に凹凸がより発生しにくくなり、均一な塗膜を形成しやすい。
【００２９】
前記ラテックス組成物において、ポリイソプレン１００質量部あたりの前記高分子分散安定剤の含有量の下限値は、０．１質量部であることが好ましく、０．２質量部であることがより好ましく、０．３質量部であることがより好ましく、０．５質量部であることが特に好ましい。
【００３０】
前記ラテックス組成物において、ポリイソプレン１００質量部あたりの前記高分子分散安定剤の含有量の上限値が５質量部であることが好ましく、３質量部であることがより好ましく、２質量部であることがより好ましく、１質量部であることが特に好ましい。
【００３１】
前記ラテックス組成物の分散媒としては特に限定されず、例えば、前述の合成イソプレン重合体ラテックスの分散媒と同様とすることができる。
【００３２】
ラテックス組成物は、ポリイソプレン及び前記高分子安定剤以外に、その他の添加剤を含むことができる。ラテックス組成物に含まれる添加剤としては、例えば、公知のイソプレンラテックスに含まれる添加剤を広く採用することができる。
【００３３】
ラテックス組成物に含まれる添加剤としては、例えば、加硫剤、加硫促進剤、加硫促進助剤、安定剤、ｐＨ調整剤、酸化防止剤等を挙げることができる。
【００３４】
加硫剤としては、例えば、硫黄系加硫剤が挙げられる。硫黄系加硫剤としては、粉末硫黄、硫黄華、沈降硫黄、コロイド硫黄、表面処理硫黄、および不溶性硫黄等の硫黄；塩化硫黄、二塩化硫黄、モルホリン−ジスルフィド、アルキルフェノール−ジスルフィド、Ｎ，Ｎ’−ジチオ−ビス（ヘキサヒドロ−２Ｈ−アゼピノンー２）、含りんポリスルフィド、高分子多硫化物、および２−（４’−モルホリノジチオ）ベンゾチアゾール等の硫黄含有化合物が挙げられる。これらの硫黄系加硫剤の中でも、好ましくは硫黄であり、より好ましくはコロイド硫黄である。
【００３５】
加硫剤の分散性を向上させるために、オレイン酸カリウム及びβ−ナフタレンスルホン酸ホルマリン縮合物ナトリウム等の添加剤を加硫剤と共に併用することもできる。
【００３６】
前記加硫剤の使用量は、加硫後に得られる成形体の引張強度を調整しやすい観点から、ポリイソプレン（固形分）１００質量部に対して、好ましくは０．１〜１０質量部、より好ましくは１〜５質量部である。
【００３７】
加硫促進剤は、本発明の効果が阻害されない限りは、公知の加硫促進剤を広く採用できる。
【００３８】
加硫促進助剤の種類も特に限定されず、酸化亜鉛等、公知の加硫促進助剤を広く採用することができる。加硫促進助剤として酸化亜鉛を使用する場合は、例えば、β−ナフタレンスルホン酸ホルマリン縮合物ナトリウム及びオレイン酸カリウム等の安定剤が含まれる酸化亜鉛分散液とすることができる。加硫促進助剤の使用量も特に限定されず、公知のラテックス組成物と同様の含有量とすることができる。
【００３９】
ｐＨ調整剤は特に限定されず、例えば、公知の酸又はアルカリが挙げられ、ラテックス組成物の安定性が向上しやすいという観点から、アルカリが好ましい。アルカリは、例えば、水酸化ナトリウム、水酸化カリウムなどのアルカリ金属の水酸化物；炭酸ナトリウム、炭酸カリウムなどのアルカリ金属の炭酸塩；炭酸水素ナトリウムなどのアルカリ金属の炭酸水素塩；アンモニア；トリメチルアンモニウム、トリエタノールアミンなどの有機アミン化合物等を挙げることができる。ラテックス組成物がｐＨ調整剤を含む場合、例えば、ラテックス組成物のｐＨが７以上、好ましくは８以上になる程度にｐＨ調整剤を含むことが好ましい。
【００４０】
安定剤としては、前記高分子安定剤以外の公知の安定剤を挙げることができる。具体的な安定剤は例えば、ラウリル硫酸ナトリウム等のアニオン系界面活性剤、ならびにソルビタン脂肪酸エステル等が挙げられる。その他、安定剤としては、ドデシルベンゼンナトリウム、ソルビタン脂肪酸エステル界面活性剤（例えば、ポリオキシエチレンソルビタン脂肪酸エステル）等も例示される。安定剤の使用量も特に限定されず、公知のラテックス組成物と同様の含有量とすることができる。
【００４１】
酸化防止剤としては、例えば、２，２’−メチレンビス（４−メチル−６−ｔｅｒｔ−ブチルフェノール）等、公知の酸化防止剤を広く採用することができる。酸化防止剤の分散性を向上させるために、オレイン酸カリウム及びポリカルボン酸ナトリウム等の添加剤を酸化防止剤と共に併用することもできる。酸化防止剤の使用量も特に限定されず、公知のラテックス組成物と同様の含有量とすることができる。
【００４２】
ラテックス組成物に含まれる前述の各添加剤はそれぞれ、１種のみを含むものであってもよいし、異なる２種以上を含むものであってもよい。
【００４３】
ラテックス組成物の固形分濃度は、特に限定されない。例えば、ラテックス組成物を長期保管した後のポリイソプレン粒子の分離及び凝集が起こりにくくなるという観点から、ラテックス組成物の固形分濃度は３０〜７０質量％であることが好ましく、４０〜７０質量％であることがより好ましい。
【００４４】
ラテックス組成物の調製方法は特に限定されず、公知の調製方法を広く適用することができる。ラテックス組成物の調製方法は、例えば、ボールミル、ニーダー、ディスパー等の公知の混合機又は分散機を用いて、ポリイソプレンと、前記高分子分散安定剤成分と、水と、必要に応じて添加される添加剤とを、所定の割合で混合する方法が挙げられる。
【００４５】
ラテックス組成物を調製するにあたり、ポリイソプレンはラテックスの形態であってもよい。ポリイソプレンがラテックスである場合、分散媒は水、各種有機溶媒のいずれであってもよく、これらの混合溶媒でもよい。有機溶媒としては、メタノール、エタノール、イソプロピルアルコール等の低級アルコール等が挙げられる。
【００４６】
ラテックス組成物を調製するにあたり、ポリイソプレンの原料としては前記合成イソプレン重合体ラテックスを使用することができる。
【００４７】
ラテックス組成物を調製するにあたり、前記高分子分散安定剤は、溶液の形態で使用しもよい。この場合、溶媒としては水が好ましい。
【００４８】
本発明のラテックス組成物を用いることで、塗膜を形成することができる。ラテックス組成物から塗膜を形成する方法は特に限定されず、公知の塗膜の形成方法を広く採用することができる。
【００４９】
本発明のラテックス組成物を用いて形成される塗膜は、例えば、前記ラテックス組成物を塗工して硬化させる工程を備える工程により得ることができる。
【００５０】
ラテックス組成物の塗工するにあたっては、例えば、塗膜を形成するために使用される公知の基材を広く使用することができる。基材としては、塗工紙の他、ガラス基板、金属基板、樹脂基板等が例示される。
【００５１】
ラテックス組成物の塗工は、例えば、公知の塗工手段を広く採用することができ、例えば、ブレードコーター、バーコーター、スクリーン印刷、ディップコーター等を挙げることができる。
【００５２】
ラテックス組成物を基材上に塗工した後、乾燥工程によりラテックス組成物の溶媒などの揮発成分を乾燥させることができる。これにより、ラテックス組成物が乾燥して硬化物が形成され、該硬化物を含有する塗膜もしくは該硬化物のみからなる塗膜が形成される。
【００５３】
乾燥工程では、例えば、自然乾燥、オーブン等の加熱器を使用した加熱乾燥等を行うことができる。乾燥温度及び乾燥時間等の乾燥条件は特に限定されず、公知の乾燥条件を広く採用することができる。
【００５４】
ラテックス組成物が、加硫剤等を含む場合は、塗膜形成時に加硫処理を行うこともできる。例えば、前述の方法で塗膜を形成すると同時に加硫処理を行うことができ、あるいは、塗膜を形成した後、この塗膜に対して加硫処理を行うこともできる。加硫処理の方法は、特に限定されず、公知の方法を広く採用することができる。加硫処理は、例えば、１００〜１４０℃で行うことができる。
【００５５】
ラテックス組成物から形成される塗膜の全質量に対し、ラテックス組成物の硬化物は５０質量％以上含まれ、８０質量％以上含まれることが好ましく、９０質量％以上含まれることがより好ましく、９９質量％以上含まれることが特に好ましい。また、塗膜は、ラテックス組成物の硬化物のみで形成されていてもよい。
【００５６】
塗膜の厚みは特に限定されず、塗膜の使用目的に応じて所望の厚みに設定することができる。例えば、塗膜の厚みは１〜１０００μｍとすることができる。
【００５７】
本発明の塗膜は、高分子分散安定剤を含有するポリイソプレンラテックス組成物を用いて形成されることから、表面の凹凸が少なく、より均一な表面を有することができる。
【００５８】
本発明の塗膜は、各種用途に適用することができ、特に、塗料、接着剤、粘着剤、コーティング剤等の各種用途への使用に好適である。
【実施例】
【００５９】
以下、実施例により本発明をより具体的に説明するが、本発明はこれら実施例の態様に限定されるものではない。
【００６０】
［評価方法］
（塗工性評価）
塗工紙（プラス株式会社ジョインテックスカンパニー製、マルチコピーペーパーＪ２  中性紙  Ａ４）にポリイソプレンラテックス組成物を約２ｇ量り取った。次に、バーコーター（テスター産業社製、ＲＯＤ  Ｎｏ．６）を用いて、塗工紙上にラテックス組成物を薄く塗工した。この塗工紙を、４０℃に設定したオーブン（ＥＳＰＥＣ社製、型式：ＰＶＨ−２３１）内に５分間入れ、ポリイソプレンラテックス組成物を硬化（乾燥）させて塗膜を形成させた。塗膜の厚みは６．２μｍであった。
【００６１】
その後、塗膜が形成された塗工紙をオーブンから取り出し、走査電子顕微鏡（日本電子社製、型式：ＪＳＭ−６３９０ＬＡ）を用いて、塗工紙上の塗膜の表面を観察した。具体的には、走査電子顕微鏡（ＳＥＭ）１視野につき、長径が４０μｍ以上である凹凸の個数をカウントした。その個数が１０個未満であれば「塗工性が非常に良い」、１０個以上３０個未満であれば「塗工性が良い」、３０個以上５０個未満であれば「塗工性がやや良い」、５０個以上〜８０個未満であれば「塗工性が普通」、８０個以上であれば「塗工性が悪い」と判定した。
【００６２】
［高分子分散安定剤水溶液の調製］
（カゼインナトリウム水溶液）
カゼインナトリウム（和光純薬工業社が販売する試薬）１０．０質量部と蒸留水９０．０質量部とを混合し、１０．０質量％カゼインナトリウム水溶液を調製した。
【００６３】
（ポリビニルアルコール水溶液）
ポリビニルアルコール（日本合成化学社製、製品名：ゴーセノールＧＨ−２３）５．０質量部と蒸留水９５．０質量部とを混合し、５．０質量％ポリビニルアルコール水溶液を調製した。
【００６４】
（ポリエチレンオキサイド水溶液）
ポリエチレンオキサイド（住友精化社製、製品名：ＰＥＯ−３）５．０質量部と蒸留水９５．０質量部とを混合し、５．０質量％ポリエチレンオキサイド水溶液を調製した。
【００６５】
［実施例１］
５００ｍＬ容のポリプロピレン製ビーカーに、合成ポリイソプレンラテックス（平均粒子径１．３μｍ、固形分濃度：６５．０質量％、分散媒：水）を１５３．８質量部の添加量で加えた。次いで、ポリプロピレン製ビーカーの内容物を、４枚羽根ピッチパドルを装着した攪拌機を用いて攪拌しながら、前記１０．０質量％カゼインナトリウム水溶液１０．０質量部（ポリイソプレン１００質量部に対して１．０質量部）をポリプロピレン製ビーカーに添加し、ポリイソプレンを含有するラテックス組成物を得た。得られた該ラテックス組成物を用いて、上記のポリイソプレンラテックス組成物の塗工性の評価を行なったところ、長径が４０μｍ以上の凹凸は４個であった。
【００６６】
図１に実施例１の塗膜表面の観察画像を示す。
【００６７】
［実施例２］
１０．０質量％カゼインナトリウム水溶液の添加量を５．０質量部（ポリイソプレン１００質量部に対して０．５質量部）に変更した以外は、実施例１と同様の方法でラテックス組成物を得た。得られた該ラテックス組成物を用いて、上記のポリイソプレンラテックス組成物の塗工性の評価を行なったところ、長径が４０μｍ以上の凹凸は１８個であった。
【００６８】
図２に実施例２の塗膜表面の観察画像を示す。
【００６９】
［実施例３］
１０．０質量％カゼインナトリウム水溶液１０．０質量部を、５．０質量％ポリビニルアルコール水溶液１０．０質量部（ポリイソプレン１００質量部に対して０．５質量部）に変更した以外は、実施例１と同様の方法でラテックス組成物を得た。得られた該ラテックス組成物を用いて、上記のポリイソプレンラテックス組成物の塗工性の評価を行なったところ、長径が４０μｍ以上の凹凸は１６個であった。
【００７０】
図３に実施例３の塗膜表面の観察画像を示す。
【００７１】
［実施例４］
１０．０質量％カゼインナトリウム水溶液１０．０質量部を、５．０質量％ポリエチレンオキサイド水溶液１０．０質量部（ポリイソプレン１００質量部に対して０．５質量部）に変更した以外は、実施例１と同様の方法でラテックス組成物を得た。得られた該ラテックス組成物を用いて、上記のポリイソプレンラテックス組成物の塗工性の評価を行なったところ、長径が４０μｍ以上の凹凸は１３個であった。
【００７２】
図４に実施例４の塗膜表面の観察画像を示す。
【００７３】
［実施例５］
１０．０質量％カゼインナトリウム水溶液の添加量を３．０質量部（ポリイソプレン１００質量部に対して０．３質量部）に変更した以外は、実施例１と同様の操作を行ない、ポリイソプレンラテックス組成物を得た。得られたポリイソプレンラテックス組成物を用いて、上記のポリイソプレンラテックス組成物の塗工性の評価を行なったところ、長径が４０μｍ以上の凹凸は３１個であった。
【００７４】
図５に実施例５の塗膜表面の観察画像を示す。
【００７５】
［実施例６］
１０．０質量％カゼインナトリウム水溶液の添加量を２．０質量部（ポリイソプレン１００質量部に対して０．２質量部）に変更した以外は、実施例１と同様の操作を行ない、ポリイソプレンラテックス組成物を得た。得られたポリイソプレンラテックス組成物を用いて、上記のポリイソプレンラテックス組成物の塗工性の評価を行なったところ、長径が４０μｍ以上の凹凸は４２個であった。
【００７６】
図６に実施例６の塗膜表面の観察画像を示す。
【００７７】
［実施例７］
１０．０質量％カゼインナトリウム水溶液の添加量を１．０質量部（ポリイソプレン１００質量部に対して０．１質量部）に変更した以外は、実施例１と同様の操作を行ない、ポリイソプレンラテックス組成物を得た。得られたポリイソプレンラテックス組成物を用いて、上記のポリイソプレンラテックス組成物の塗工性の評価を行なったところ、長径が４０μｍ以上の凹凸は５４個であった。
【００７８】
図７に実施例７の塗膜表面の観察画像を示す。
【００７９】
［実施例８］
１０．０質量％カゼインナトリウム水溶液の添加量を０．１０質量部（ポリイソプレン１００質量部に対して０．０１質量部）に変更した以外は、実施例１と同様の操作を行ない、ポリイソプレンラテックス組成物を得た。得られたポリイソプレンラテックス組成物を用いて、上記のポリイソプレンラテックス組成物の塗工性の評価を行なったところ、長径が４０μｍ以上の凹凸は６３個であった。
【００８０】
図８に実施例８の塗膜表面の観察画像を示す。
【００８１】
［比較例１］
実施例１において、１０．０質量％カゼインナトリウム水溶液を添加しなかったこと以外は、同様の操作を行ない、ポリイソプレンラテックス組成物を得た。得られたポリイソプレンラテックス組成物を用いて、上記のポリイソプレンラテックス組成物の塗工性の評価を行なったところ、長径が４０μｍ以上の凹凸は９５個であった。
【００８２】
図９に比較例１の塗膜表面の観察画像を示す。
【００８３】
以上より、ポリイソプレンと、高分子分散安定剤とを含有するラテックス組成物の硬化物で形成される塗膜は、その表面に凹凸の形成が抑制されることがわかる。従って、塗工性に優れるポリイソプレンと、高分子分散安定剤とを含有するラテックス組成物は、塗工性に優れていることがわかった。
【図１】
2019035058.tif 000002
【図２】
2019035058.tif 000003
【図３】
2019035058.tif 000004
【図４】
2019035058.tif 000005
【図５】
2019035058.tif 000006
【図６】
2019035058.tif 000007
【図７】
2019035058.tif 000008
【図８】
2019035058.tif 000009
【図９】
2019035058.tif 000010